La présente invention est relative à des plaques de blindage destinées, en particulier, à la fabrication de portes de coffres-forts. Les fabricants de coffres-forts sont constamment à la recherche de plaques de blindage apportant des améliorations de la protection des portes, notamment contre leur découpage à l'aide de chalumeaux oxycoupeurs. Les fondeurs sont arrivés à améliorer très sensiblement la résistance à l'effraction par des cambrioleurs, mais ces derniers, à leur tour, ont recherché des moyens et techniques nouveaux leur permettant de découper les portes de ces coffres-forts. La présente invention s'est donc fixé pour objectif de créer des plaques de blindage imperçablesà la chignole ou au chalumeau, et indécoupables à la scie ou à la tronçonneuse à disque. La fonte seule ne pouvant permettre d'atteindre ces résultats, la Demanderesse a eu l'idée d'adjoindre, lors de la coulée des plaques, certains matériaux qui viennent combiner leurs propriétés à celles de la fonte. La présente invention a donc pour objet un procédé pour l'élaboration de plaques de blindage, notamment en vue de la fabrication de portes de coffres-forts, qui est caractérisé en ce que l'on dispose dans le moule de fonderie, avant la coulée, un produit réfractaire combinant ses propriétés à celles de la fonte pour donner un matériau particulièrement résistant à tous moyens d'effraction, la fonte étant ensuite coulée directement dans le moule, par-dessus le produit réfractaire. Selon l'invention, le produit réfractaire utilisé peut être du verre à vitre, de la glace non trempée, de la silice fondue, du corindon fondu. Les résultats obtenus ont été les suivants 7 - le verre à vitre posé dans le moule avant la coulée a parfaitement résisté à cette dernière. On a obtenu des plaques de blindage qui présentaient une amélioration de 100 % aux essais de découpage au chalumeau, et une résistance au perçage supérieure de 4 à 5 fois à celle de la fonte seule. 2 - La glace a moins bien résisté à la température de coulée que le verre à vitre, et elle a donné naissance à un amalgame fonte/verre. Aux essais de découpage, le chalumeau n' arrivait pratiquement plus à découper. Cependant, la plaque de blindage ainsi réalisée présentait une certaine fragilité aux chocs. 3 - Bien que la silice fondue ne présente pas les mêmes coefficients de dilatation et de retrait que la fonte, elle a cependant donné d'excellents résultats. 4 - Le corindon fondu a donné de bons résultats a) au chalumeau, les temps de découpage d'une plaque présentant des dimensions analogues à celle d'une plaque de blindage en fonte perlitique élaborée au four électrique à induction, ont été multipliés par un coefficient de 10 à 12+ b) impossibilité absolue d'effectuer un perçage, un tronçonnage ou un burinage. La Demanderesse a également effectué des essais à l'aide d'autres produits réfractaires tels que l'amiante en feuille et du silex broyé. Ces réfractaires n'ont pas donné de résultats appréciables. L'amiante a été réduite en poussière lors de l'opération de coulée, et, par suite de la différence des densités, elle n'est pas restée mélangée à la fonte. Le silex s'est avéré impossible à utiliser car sa réaction, lors de la coulée de la fonte, s'est révélée dangereuse. En outre, il ne s'est pas trouvé mélangé à la fonte. Les résultats inattendus procurés par l'invention proviennent sans aucun doute de ce que l'on dispose les produits réfractaires, non pas en sandwich entre deux plaques de fonte, mais dans le moule de fonderie, avant la coulée de la fonte, ce qui apporte une combinaison des propriétés de la fonte et de celles du produit réfractaire. I1 demeure bien entendu que l'invention n'est pas limitée aux exemples décrits ci-dessus, mais qu'elle en englobe toutes les variantes. REVEND1OAT1O1: 1 - Procédé pour l'élaboration de plaques de blindage, no taxent en vue de la fabrication de portes de coffres-forts, qui est caractérisé en ce que l'on dispose dans le mole de fonderie, avant la coulée, un produit réfractaire combinant ses propriétés à celles de la fonte pour donner un matériau particulièrement résistant à tous moyens d'effraction, la fonte étant ensuite coulée directement dans le moule par-dessus ce produit réfractaire. 2 - Procédé selon la revenSication 1, caractérisé en ce que le produit réfractaire est du verre à vitre. 3 - Procédé selon la Revendication 1, caractérisé en ce que le produit réfractaire est de la glace non trempée. 4 - Procédé selon la Revendication 1, caractérisé en ce que le produit réfractaire est de la silice fondue. 5 - Procédé selon la Revendication 1, caractérisé en ce que le produit réfractaire est du corindon fondu. 6 - A titre de produits industriels nouveaux, des plaques de blindage réalisées selon le procédé objet de l'une quelconque des revendications 1 à 5, et remarquables en particulier par leur haute résistance à l'oxydécoupage, au perçage, au tronçonnage et au burinage.